(57)【要約】【課題】記録感度を低下させることなく、記録層の環境露光によるダメージを改善したホログラフィック記録媒体を提供する。【解決手段】ホログラフィック記録媒体１０は、記録層１２と、これを挟み込む２枚の基板１４、１６と、これら記録層１２、基板１４、１６全体を覆う感光保護層１８とから構成されている。記録層１２は、記録波長に対応する感光度が、該記録波長の近傍で短波長側から長波長側に立ち下がるように設定され、感光保護層１８は、記録波長に対応する光透過率が記録波長の近傍で長波長側から短波長側へ立ち下がるように設定されている。【選択図】図２
2005195862.tif 000002
【特許請求の範囲】
【請求項１】
記録層を備え、該記録層に対して、同一記録波長の物体光及び参照光を照射して、干渉縞により情報を記録するホログラフィック記録媒体であって、
前記記録層を感光保護層により覆ってなり、前記記録層は、その材料の入射光に対する感光度が、前記記録波長の近傍で短波長側から長波長側に立ち下がるように設定され、前記感光保護層は、入射光に対する光透過率が、前記記録波長の近傍で長波長側から短波長側へ立ち下がるように設定されたことを特徴とするホログラフィック記録媒体。
【請求項２】
記録層を備え、該記録層に対して、同一記録波長の物体光及び参照光を照射して、干渉縞により情報を記録するホログラフィック記録媒体であって、
前記記録層を感光保護層により覆ってなり、前記記録層は、その材料の入射光に対する感光度が、前記記録波長の近傍で短波長側から長波長側に立ち下がるように設定され、前記感光保護層は、その記録波長を中心とする一定の波長帯域よりも長波長領域及び短波長領域のうち、少なくとも短波長領域の光を吸収又は反射し、且つ、該一定の波長帯域での光を選択的に透過するように設定されたことを特徴とするホログラフィック記録媒体。
【請求項３】
請求項１又は２において、
前記感光保護層は、前記記録層を挟み込む２枚の基板と、前記記録層の、前記２枚の基板の間における外周端面及び前記２枚の基板の外周端面を覆う端面シールと、から構成されたことを特徴とするホログラフィック記録媒体。
【請求項４】
請求項１又は２において、
前記感光保護層は、前記記録層を挟み込む２枚の基板と、前記記録層の、前記２枚の基板の間における外周端面を覆う端面シールと、から構成されたことを特徴とするホログラフィック記録媒体。
【請求項５】
請求項１又は２において、
前記記録層は、２枚の基板によって挟み込まれ、前記感光保護層は、前記記録層及び２枚の基板を覆って構成されたことを特徴とするホログラフィック記録媒体。
【請求項６】
請求項３又は４において、
前記感光保護層は、前記記録層を前記基板に添付する際の接着剤機能を有し、その材料中には、記録波長を中心とする一定の波長帯域よりも長波長領域及び短波長領域のうち、少なくとも短波長領域の光を吸収又は反射する光吸収材料が分散されていることを特徴とするホログラフィック記録媒体。
【請求項７】
請求項３又は４において、
前記２枚の基板は、光学ガラス材料に前記記録波長を中心とする一定の波長帯域よりも長波長領域及び短波長領域のうち、少なくとも短波長領域の光を吸収又は反射し、且つ、該一定の波長帯域での光を選択的に透過する光吸収材料を分離させて形成された光学ガラス板から構成されたことを特徴とするホログラフィック記録媒体。
【発明の詳細な説明】
【技術分野】
【０００１】
この発明は、物体光と参照光とを照射してその干渉縞により情報を記録するためのホログラフィック記録媒体に関する。
【背景技術】
【０００２】
従来、上記のようなホログラフィック記録媒体の記録層に用いる記録材料には、フォトリフラクティブ材料等のように書換えが可能なものと、フォトポリマー等のように追記型のものとがある。
【０００３】
後者の追記型記録材料では、記録（感光）によって特定の感光成分が不可逆的に消費されるため、記録媒体全体への記録が完了するまで外部環境中の光に感光（環境露光）させないようにする必要がある。
【０００４】
例えば、感光波長域の光がほとんど放射されない環境下で記録を行なうか、あるいは遮光性に優れたカートリッジ等で保護する必要がある。
【０００５】
感光波長域の光が放射されない環境で、特に記録ビームが可視光である場合には、暗室内で記録を行なわなければならず、ストレージシステム用の記録媒体として現実的でないという問題点がある。
【０００６】
又、カートリッジ等で保護する場合は、通常環境下での運搬・保管・記録が容易となるが、記録媒体及びシステムの構造が複雑になってしまう。特に、カートリッジを設けるコストに加え、記録再生用の光ビームを通過させるための開閉自在な窓が必要であり、又、記録に際して窓を開けている間、環境露光を受けることになる。更には、窓と記録層との位置関係によって、ビーム入射角や入射位置等が制限され、光学設計の自由度が低下してしまう。更に又、通常の記録再生に必要な構成に加えて、前記の窓を開閉するための機械的あるいは電気的な制御機構が必要となり、記録媒体の大型化あるいは高コスト化を伴うという問題点がある。
【０００７】
上記のような問題点の対策として、特許文献１に記載されるように、感光材料の光学特性を改良することが提案されている。
【０００８】
しかしながら、データストレージとしての記録メカニズムとシェルフ寿命がどちらも同じ光化学反応である以上、本質的な改良とはならない。即ち、記録材料としての記録感度を向上させればシェルフ寿命が短くなり、逆に環境露光によるダメージを改善すれば記録感度が低下するというトレードオフがある。
【０００９】
【特許文献１】特開平７−１８１８７６号公報
【発明の開示】
【発明が解決しようとする課題】
【００１０】
この発明は、ホログラフィック記録における、記録感度とシェルフ寿命とが両立しないというトレードオフを改善し、記録感度の優れた記録媒体に対してシェルフ寿命を向上させることを解決課題とする。
【課題を解決するための手段】
【００１１】
本発明者は、波長選択性のあるフィルム等によって、感光波長域の光を選択的に遮光することによって上記トレードオフを改善できることを見出した。
【００１２】
即ち、以下の本発明により上記目的を達成することができる。
【００１３】
（１）記録層を備え、該記録層に対して、同一記録波長の物体光及び参照光を照射して、干渉縞により情報を記録するホログラフィック記録媒体であって、前記記録層を感光保護層により覆ってなり、前記記録層は、その材料の入射光に対する感光度が、前記記録波長の近傍で短波長側から長波長側に立ち下がるように設定され、前記感光保護層は、入射光に対する光透過率が、前記記録波長の近傍で長波長側から短波長側へ立ち下がるように設定されたことを特徴とするホログラフィック記録媒体。
【００１４】
（２）記録層を備え、該記録層に対して、同一記録波長の物体光及び参照光を照射して、干渉縞により情報を記録するホログラフィック記録媒体であって、前記記録層を感光保護層により覆ってなり、前記記録層は、その材料の入射光に対する感光度が、前記記録波長の近傍で短波長側から長波長側に立ち下がるように設定され、前記感光保護層は、その記録波長を中心とする一定の波長帯域よりも長波長領域及び短波長領域のうち、少なくとも短波長領域の光を吸収又は反射し、且つ、該一定の波長帯域での光を選択的に透過するように設定されたことを特徴とするホログラフィック記録媒体。
【００１５】
（３）前記感光保護層は、前記記録層を挟み込む２枚の基板と、前記記録層の、前記２枚の基板の間における外周端面及び前記２枚の基板の外周端面を覆う端面シールと、から構成されたことを特徴とする（１）又は（２）に記載のホログラフィック記録媒体。
【００１６】
（４）前記感光保護層は、前記記録層を挟み込む２枚の基板と、前記記録層の、前記２枚の基板の間における外周端面を覆う端面シールと、から構成されたことを特徴とする（１）又は（２）に記載のホログラフィック記録媒体。
【００１７】
（５）前記記録層は、２枚の基板によって挟み込まれ、前記感光保護層は、前記記録層及び２枚の基板を覆って構成されたことを特徴とする（１）又は（２）に記載のホログラフィック記録媒体。
【００１８】
（６）前記感光保護層は、前記記録層を前記基板に添付する際の接着剤機能を有し、その材料中には、記録波長を中心とする一定の波長帯域よりも長波長領域及び短波長領域のうち、少なくとも短波長領域の光を吸収又は反射する光吸収材料が分散されていることを特徴とする（３）又は（４）に記載のホログラフィック記録媒体。
【００１９】
（７）前記２枚の基板は、光学ガラス材料に前記記録波長を中心とする一定の波長帯域よりも長波長領域及び短波長領域のうち、少なくとも短波長領域の光を吸収又は反射し、且つ、該一定の波長帯域での光を選択的に透過する光吸収材料を分離させて形成された光学ガラス板から構成されたことを特徴とする（３）又は（４）に記載のホログラフィック記録媒体。
【発明の効果】
【００２０】
本発明では、ホログラフィック記録媒体において、記録感度とシェルフ寿命を両立させることができるという効果を有する。
【発明を実施するための最良の形態】
【００２１】
ホログラフィック記録媒体は、記録層が感光保護層により覆われていて、該記録層は、その材料の、記録波長に対応する感光度が、前記記録波長の近傍で短波長側から長波長側に急激に立ち上がるように設定され、前記感光保護層は、その記録波長に対応する光透過率が記録波長の近傍で長波長側から短波長側へ急激に立ち下がるように設定され、前記記録層は２枚の基板によって挟み込まれ、感光保護層はこの２枚の基板と共に記録層を覆う構成とされ、これにより上記目的を達成する。
【実施例１】
【００２２】
以下図１を参照して本発明の実施例１に係るホログラフィック記録媒体１０について説明する。
【００２３】
このホログラフィック記録媒体１０は、記録層１２と、この記録層１２を挟み込む２枚の基板１４、１６と、記録層１２を挟み込んだ状態の基板１４、１６の全外周面を覆う感光保護層１８とを備えて構成されている。
【００２４】
このホログラフィック記録媒体１０は、前記記録層１２に対して、同一波長の物体光及び参照光を同時に照射して、その干渉縞により情報を記録するものである。
【００２５】
前記記録層１２の材料は、図２において符号Ａで示されるように、入射光に対する感光度が、記録（再生）波長λｗ近傍で短波長側から長波長側に急激に立ち下がるように設定されている。
【００２６】
又、前記感光保護層１８は、入射光に対する光透過率が、前記記録波長λｗの近傍で長波長側から短波長側へ急激に立ち下がるように設定されている。
【００２７】
前記記録層１２の具体的な材料としては、記録波長λｗのビームに感光してミクロな屈折率変調を生じる材料であって、通常はフォトポリマーが用いられる。
【００２８】
このフォトポリマーは、光重合性モノマー、光重合開始剤、結合剤を主成分とし、必要に応じて熱重合禁止剤や可視光増感色素が含まれてもよい。
【００２９】
前記感光保護層１８は、前記記録波長λｗよりも短波長及び長波長領域の光を透過させないことが好ましいが、必要条件としては、少なくとも記録波長よりも短波長の光を透過させないことであり、長波長側の光を透過させてもよい。
【００３０】
又、感光保護層１８の具体的材料としては、例えば図３に光学特性が示されるシャープカットフィルタ（又はカラーフィルタ）を用いる。具体的には、例えばシグマ光機製ＳＣＦ−５２Ｙ、ＳＣＦ−５０Ｙ、ＳＣＦ−４８Ｙ、ＳＣＦ−４４Ｙを用いる。
【００３１】
このシャープカットフィルタは、光学ガラス中に光吸収物質を分散させ、特定波長よりも長波長側の光のみを透過させるものであり、前記特定波長として、前記記録波長λｗを設定する。
【００３２】
この実施例１に係るホログラフィック記録媒体１０は、記録層１２が、感光保護層１８によって覆われていて、感光保護層１８の光透過率が、記録再生波長λｗよりも短波長の環境光を遮断し、又記録層１２の感光度は、記録再生波長λｗよりも長波長側の光に対して不感であるので、記録層１２の環境露光を抑制することができる。
【００３３】
又、記録時あるいは再生時の波長λｗの光は、感光保護層１８を透過できるので、記録再生に支障はない。
【実施例２】
【００３４】
次に、実施例２について、図４を参照して説明する。
【００３５】
この実施例における感光保護層１８は、図４において符号Ｂで示されるような光学特性を有し、記録（再生）波長λｗを中心とした一定の波長帯域の光のみを透過するように設定されたものである。
【００３６】
この実施例２の場合も、前記実施例１と同様に、記録再生に支障を来たすことなく、感光保護層１８は記録層１２を、環境光の露光から保護することができる。
【００３７】
上記実施例１において、前記感光保護層１８は、記録層１２及びこれを挟み込む２枚の基板１４、１６の全体を覆うようにして設けられているが、本発明はこれに限定されるものでなく、実施例３〜５に示されるような構成であってもよい。
【実施例３】
【００３８】
図５に示されるように、実施例３に係るホログラフィック記録媒体２０は、記録層１２を挟み込む２枚の基板２２、２４が感光保護層を兼ねたものである。
【００３９】
前記２枚の基板２２、２４は、光学ガラス材料に、前記記録波長λｗを中心とする一定の波長帯域よりも長波長領域及び短波長領域のうち少なくとも短波長領域の光を吸収し、且つ該一定の波長帯域での光を選択的に透過する光吸収材料を分散させて形成された光学ガラス板から構成されている。
【００４０】
前記記録層１２に対して、基板２２、２４は、記録層１２の外周端面からはみ出す大きさとされ、両者のギャップは、端面シール２６によって埋められ、この端面シール２６と基板２２、２４とによって感光保護層が構成されている。
【００４１】
ここで、端面シール２６は、記録ビーム（記録波長λｗのビーム）を透過しないので前記感光保護層１８と同様の材料を用いるか、光を全て遮断する材料を用いても良い。
【実施例４】
【００４２】
図６に示されるように、実施例４のホログラフィック記録媒体３０は、記録層１２を挟み込む基板３２、３４を該記録層１２と同一の大きさとし、記録層１２を挟み込んだ状態の基板３２、３４及び記録層１２の外周側面（四面）を、端面シール３６で覆ったものである。
【００４３】
基板３２、３４及び端面シール３６は前記図５に示される実施例３の基板２２、２４及び端面シール２６と同様の材料で構成されている。
【実施例５】
【００４４】
図７に示されるように、実施例５のホログラフィック記録媒体４０は、前記図５に示されるホログラフィック記録媒体２０における端面シール２６に代えて、接着機能を有する端面シール４６を用いて、基板２２、２４に記録層１２を添付する際の接着剤として用いたものである。
【００４５】
この端面シール４６の材料は、接着機能を有する樹脂に前記と同様の光吸収材料を分散させておき、硬化（接着）した後にも感光保護の機能を有するようにしておく。
【００４６】
あるいは、端面シール４６は記録ビームが通過しないので、該記録ビームの波長λｗを含む広範囲な分光領域で光を透過しない光吸収材料を用いてもよい。
【００４７】
次に、前記記録層１２及び感光保護層の具体的材料の例について説明する。
【００４８】
図８に、チバ・スペシャリティ・ケミカルズ社製ＩＲＧＡＣＵＲＥ７８４を１．５％含む膜厚１００μｍｍの感光材料を、上記記録層として用いた場合の、その光透過率と換算感度を示す。
【００４９】
ここで、Ｎｄ：ＹＡＧレーザーの第２次高調波（λ＝５３２ｎｍ）を用いて記録再生を行う場合、ＩＲＧＡＣＵＲＥ７８４を重合開始剤として１．５％程度含む感光材料（図８参照）を用いることが好ましい。このとき感光保護層としてはＳＣＦ−５２Ｙ（図３のＡ）あるいはＳＣＦ−５０Ｙ（図３のＢ）を用いれば、５３２ｎｍよりも短波長側の光を効率良く遮断することができ、環境露光によるシェルフ寿命の低下を抑制することができる。
【００５０】
又、図９に、上記と同様のＩＲＧＡＣＵＲＥ７８４を０．１％、０．０１０％、０．００１％（Ａ、Ｂ、Ｃで示す）含む重合開始剤の吸光度を波長との関係で示す。
【００５１】
図９のＡの場合の吸光度は、記録再生波長λｗよりも短波長領域の光を効率良く吸収するので、この重合開始剤を、感光保護層の材料として、図８に示される感光材料を記録層として組み合わせれば、図２に示されるような特性を得ることができる。
【００５２】
Ａｒイオンレーザー（λ＝４８８ｎｍ）を用いて記録再生を行う場合、ＩＲＧＡＣＵＲＥ７８４を重合開始剤として０．１０％含む感光材料（図９のＡ）を用いることが好ましい。このとき感光保護層としてはＳＣＦ−４８Ｙ（図３のＣ）を用いれば４８８ｎｍよりも短波長側の光を効率良く遮断することができ、環境露光によるシェルフ寿命の低下を抑制することができる。
【図面の簡単な説明】
【００５３】
【図１】本発明の実施例１に係るホログラフィック記録媒体を示す一部断面図とした斜視図
【図２】同実施例１における記録層の感光度と感光保護層の透過率との関係とを、記録再生波長との関係で示す線図
【図３】同実施例１の感光保護層として用いたシャープカットフィルタの透過率を波長との関係で示す線図
【図４】実施例２における感光保護層の透過率と、記録層の感光度とを、記録再生波長との関係で示す線図
【図５】実施例３に係るホログラフィック記録媒体を示す一部断面とした斜視図
【図６】実施例４に係るホログラフィック記録媒体を示す一部断面とした斜視図
【図７】実施例５に係るホログラフィック記録媒体を示す一部断面図とした斜視図
【図８】記録層に用いる具体的な感光材料の光透過率と換算感度を波長との関係で示す線図
【図９】感光保護層に用いる具体的な重合開始剤の吸光度を波長との関係で示す線図
【符号の説明】
【００５４】
１０、２０、３０、４０…ホログラフィック記録媒体
１２…記録層
１４、１６、２２、２４、３２、３４…基板
１８…感光保護層
２６、３６、４６…端面シール
【図１】
2005195862.tif 000003
【図２】
2005195862.tif 000004
【図３】
2005195862.tif 000005
【図４】
2005195862.tif 000006
【図５】
2005195862.tif 000007
【図６】
2005195862.tif 000008
【図７】
2005195862.tif 000009
【図８】
2005195862.tif 000010
【図９】
2005195862.tif 000011